국제 공개 제 2015 / 045985 호 는 , 외층 이 질량 기준 으로 C : 1 . 6 ∼ 3 %, Si : 0 . 3 ∼ 2 . 5 %, Mn : 0 . 3 ∼ 2 . 5 %, Ni : 0 . 1 ∼ 5 %, Cr : 2 . 8 ∼ 7 %, Mo : 1 . 8 ∼ 6 %, V : 3 . 3 ∼ 6 . 5 %, 및 B : 0 . 02 ∼ 0 . 12 % 를 함유 하 고 , 잔부 가 Fe 및 불가피 한 불순물 로 이루어지 는 화학 조성 을 가지 고 , 또한 Cr / ( Mo ＋ 0 . 5 W ) ≥- 2 / 3 [ C - 0 . 2 ( V ＋ 1 . 19 Nb ) ] ＋ 11 / 6 의 식 ( 1 ) 에 의해 표시 되 는 관계 ( 다만 , 임의 성분 인 W 및 Nb 를 함유 하 지 않 는 경우 , W = 0 및 Nb = 0 임 ) 를 충족 하 고 , 면적 율 로 1 ∼ 15 % 의 MC 탄화물 , 0 . 5 ∼ 20 % 의 탄 붕화물 , 및 1 ∼ 25 % 의 Cr 계 탄화물 을 함유 하 는 원심 주조 제 열간 압연 용 복합 롤 을 공개 하 고 있 다 . 이 복합 롤 은 , B 의 첨가 에 의해 형성 된 탄 붕화물 의 윤활 작용 에 의해 우수 한 내 소부성 을 발휘 하 므로 , 내마모성 , 내 소부성 및 내 표면 거침 성 을 겸비 한다 . 국제 공개 제 2015 / 045985 호 의 압연 용 복합 롤 을 제조 할 때 , 외층 내 에 내층 용 용탕 을 주입 할 때 경계 에 미크 로 캐 비 티 결함 이 발생 하 는 것 을 방지 하 기 위하 여 , 외층 중 적어도 압연 유효 직경 내 의 재 가열 온도 를 500 ∼ 1100 ℃ 로 제어 하 고 있 다 . 그러나 , 내층 용 용탕 을 주입 할 때 외층 의 압연 유효 직경 내 의 재 가열 온도 를 만족 하 도록 제조 공정 을 제어 하 는 것 이 곤란 한 문제 가 있 는 것 을 알 았 다 .